(57)【要約】【課題】両基板間の密着性に優れるエレクトロウェッティング装置を提供する。【解決手段】エレクトロウェッティング装置（１００）は、第１基板（１）、第１電極層（２）、誘電体層（３）及び第１撥水層（４）を備えたアクティブ基板（１４）と、第２基板（８）、第２電極層（７）及び第２撥水層（６）を備えた共通電極基板（１５）と、を含み、前記アクティブ基板と前記共通電極基板とはシール領域に配置されたシール材（５）を介して、間隙を有して貼り合わされているエレクトロウェッティング装置であって、前記誘電体層及び前記第２電極層の少なくとも一方は、その層上に、前記撥水層が形成された撥水層形成領域に加えてさらに、撥水層非形成領域（１１，１２）を有し、前記シール領域は、前記撥水層非形成領域と、平面視において少なくとも一部で重なるように形成されており、前記間隙は、１０〜５００μｍの範囲である。【選択図】図１
2019061037.tif 000002
【特許請求の範囲】
【請求項１】
第１基板と、前記第１基板上に形成された第１電極層と、前記第１電極層を覆うように形成された誘電体層と、前記誘電体層よりも表面張力が小さく、かつ、前記誘電体層上に形成された第１撥水層と、を備えたアクティブ基板と、
第２基板と、前記第２基板上に形成された第２電極層と、前記第２電極層よりも表面張力が小さく、かつ、前記第２電極層上に形成された第２撥水層と、を備えた共通電極基板と、を含み、
前記アクティブ基板と前記共通電極基板とは、前記第１撥水層と前記第２撥水層とが互いに対向するように、シール領域に配置されたシール材を介して、間隙を有して貼り合わされているエレクトロウェッティング装置であって、
前記誘電体層及び前記第２電極層の少なくとも一方は、その層上に、前記撥水層が形成された撥水層形成領域に加えてさらに、撥水層非形成領域を有し、
前記シール領域は、前記撥水層非形成領域と、平面視において少なくとも一部で重なるように形成されており、
前記間隙は、１０〜５００μｍの範囲であることを特徴とする、エレクトロウェッティング装置。
【請求項２】
前記撥水層非形成領域は、前記撥水層の開口領域である、請求項１に記載のエレクトロウェッティング装置。
【請求項３】
前記撥水層非形成領域は、前記撥水層の一部が、局所的表面処理により表面改質された領域である、請求項１に記載のエレクトロウェッティング装置。
【請求項４】
前記誘電体層及び前記第２電極層のいずれも、その層上に撥水層非形成領域を有し、
前記誘電体層上の第１撥水層非形成領域と、前記第２電極層上の第２撥水層非形成領域とのいずれか一方は、撥水層の一部が局所的表面処理により表面改質された領域であり、他方は、撥水層の開口領域である、請求項１に記載のエレクトロウェッティング装置。
【請求項５】
前記シール領域は、前記アクティブ基板及び前記共通電極基板の貼り合わせ面の全周縁部に配設されており、
前記撥水層非形成領域は、前記アクティブ基板及び前記共通電極基板の少なくとも一方の貼り合わせ面の全周縁部に配設されており、
前記シール領域の基板内側方向に位置する端部が、前記撥水層非形成領域の基板内側方向に位置する端部よりも、基板外側に位置し、
前記貼り合わせ面の全周にわたって、前記シール領域の基板内側方向に位置する端部から、前記撥水層非形成領域の基板内側方向に位置する端部までの最短距離ａが、１５０μｍ以下であることを特徴とする、請求項１〜４のいずれか１項に記載のエレクトロウェッティング装置。
【請求項６】
前記シール材には、少なくとも１つの開口部が設けられていることを特徴とする、請求項１〜５のいずれか１項に記載のエレクトロウェッティング装置。
【請求項７】
第１基板上に第１電極層を形成する工程と、前記第１電極層を覆う誘電体層を形成する工程と、前記誘電体層上に前記誘電体層よりも表面張力が小さい第１撥水層を形成する工程と、を含むアクティブ基板の形成工程と、
第２基板上に第２電極層を形成する工程と、前記第２電極層上に前記第２電極層よりも表面張力が小さい第２撥水層を形成する工程と、を含む共通電極基板の形成工程と、
前記アクティブ基板と前記共通電極基板とを、間隙を有し、かつ、前記第１撥水層と前記第２撥水層とが互いに対向するように、シール領域に配置されたシール材を介して、貼り合わせる工程と、を含むエレクトロウェッティング装置の製造方法であって、
前記誘電体層及び前記第２電極層の少なくとも一方に、前記撥水層が形成されていない撥水層非形成領域を形成する工程をさらに含み、
前記貼り合わせる工程においては、前記シール領域が、前記撥水層非形成領域と、平面視において少なくとも一部で重なるように前記シール領域を形成し、且つ、前記間隙が、１０〜５００μｍの範囲となるように貼り合わせることを特徴とするエレクトロウェッティング装置の製造方法。
【請求項８】
前記誘電体層及び前記第２電極層の少なくとも一方に撥水層非形成領域を形成する工程は、
レジスト膜を所定パターンに形成する第１工程と、前記レジスト膜を覆うように前記撥水層を形成する第２工程と、前記レジスト膜と前記レジスト膜上に形成された前記撥水層とを共に剥離する第３工程と、を含むことを特徴とする請求項７に記載のエレクトロウェッティング装置の製造方法。
【請求項９】
前記誘電体層及び前記第２電極層の少なくとも一方に撥水層非形成領域を形成する工程は、
前記撥水層を形成する第１工程と、前記撥水層上にレジスト膜を所定パターンで形成する第２工程と、前記レジスト膜をマスクとして、ドライエッチングを行い、前記撥水層を除去して撥水層非形成領域を形成する第３工程と、前記撥水層上のレジスト膜を剥離する第４工程と、を含むことを特徴とする請求項７に記載のエレクトロウェッティング装置の製造方法。
【発明の詳細な説明】
【技術分野】
【０００１】
本開示は、エレクトロウェッティング装置及びエレクトロウェッティング装置の製造方法に関する。
【背景技術】
【０００２】
マイクロ流体工学等の分野では、例えばサブマイクロリットルといった小規模の流体の操作および正確な制御が必要とされる。そこで、電場の印加によって液滴を操作するエレクトロウェッティングが注目されている。
【０００３】
エレクトロウェッティングとは、電極上に設けられた、疎水処理（撥水処理）が施された誘電体層上に置かれた液滴に電圧を印加することにより、電極と液滴との間に形成されるキャパシタの静電エネルギー分、誘電体層の表面エネルギーが変化することで、固液界面エネルギーが変化し、誘電膜表面に対する液滴の接触角が変化する現象である。
【０００４】
近年、このようなエレクトロウェッティングを利用したエレクトロウェッティング装置（微小流体装置あるいは液滴装置とも称される）の開発が進められている。
【０００５】
例えば、特許文献１には、エレクトロウェッティング装置の一例である、エレクトロウェッティングを利用した画像表示装置について記載されている。
【０００６】
このエレクトロウェッティングを利用した画像表示装置においては、下側基板上の疎水性絶縁膜と上側基板上の電極層とを、シール材を介して、間隙（セルギャップ）を有して互いに貼り合わせることで、表示パネルの内側において、上記疎水性絶縁膜と上記電極層とが対面している表示パネルを実現している。
【０００７】
一方、２枚の基板をシール材を介して貼り合わせる技術として、例えば、特許文献２には、２枚の基板を、液相層を挟むようにシール材を介して貼り合わせてなる液晶表示装置において、基板上に、シール材に対する表面張力の異なる垂直配向膜とＩＴＯ膜とを設けることで、シール材の流れ出しを防いでその直線性を改善することが記載されている。
【０００８】
しかしながら、液晶表示装置は、僅か数μオーダーの間隙内に液相分子を封入するものである。このような細い間隙内へのシール材の流出を防ぐために基板を貼り合わせる技術は、数十〜数百μｍオーダーの間隙を有して基板を貼り合わせるエレクトロウェッティング装置に適用することはできない。
【先行技術文献】
【特許文献】
【０００９】
【特許文献１】特開２０１４‐５２５６１号公報（２０１４年３月２０日公開）
【特許文献２】特開２００８−５２０４８号公報（２００８年３月６日公開）
【発明の概要】
【発明が解決しようとする課題】
【００１０】
エレクトロウェッティング装置において、基板表面に形成される疎水性絶縁膜等の撥水層は、液滴を操作するために優れた撥水性を発揮し得るように特定の材料からなり、材料選択性が限られる。そのため、撥水層を形成するためのプロセスも限定される。例えば、液晶表示装置において配向膜を形成するために用いられる印刷塗布法等は、エレクトロウェッティング装置の撥水層の形成に適用することが困難である。撥水層の形成には、現状では、基板表面に一様に材料を塗布するディップコート等による塗布方法が採用されている。
【００１１】
しかしながら、特許文献１に記載されるエレクトロウェッティング装置のように、基板上に一様に撥水層が形成されると、いくつかの問題が生じ得る。
【００１２】
図７は、基板上に一様に撥水層が形成された従来のエレクトロウェッティング装置の問題点を説明するための図である。
【００１３】
図７に示されるエレクトロウェッティング装置１００Ｖは、第１基板１を含むアクティブ基板、第２基板８を含む共通電極基板、及び、これらを貼り合わせるシール材５を含んでなる。
【００１４】
アクティブ基板は、第１基板１と、第１基板１上に形成された薄膜トランジスタ形成層９と、薄膜トランジスタ形成層９上に形成された、薄膜トランジスタのドレイン電極と電気的に接続された第１電極からなる第１電極層２と、第１電極層２を覆うように形成された誘電体層３と、誘電体層３よりも表面張力が小さく、かつ、誘電体層３の表面に一様に形成された第１撥水層４と、を備えている。
【００１５】
一方、共通電極基板は、第２基板８と、第２基板８上に形成された共通電極層としての第２電極層７と、第２電極層７よりも表面張力が小さく、かつ、第２電極層７の表面に一様に形成された第２撥水層６と、を備えている。
【００１６】
このような従来のエレクトロウェッティング装置１００Ｖにおいては、第１撥水層４及び第２撥水層６がシール材５を弾くため、十分な密着性が得られず、シール不良が発生しやすい。また、間隙内に封入されたオイル等の試薬が漏れ出すといった問題が生じ得る。
【００１７】
そこで、本開示の一態様は、上記の問題点に鑑みてなされたものであり、両基板間の密着性に優れるエレクトロウェッティング装置を提供することを目的とする。
【課題を解決するための手段】
【００１８】
上記の課題を解決するために、本開示の一態様に係るエレクトロウェッティング装置は、第１基板と、前記第１基板上に形成された第１電極層と、前記第１電極層を覆うように形成された誘電体層と、前記誘電体層よりも表面張力が小さく、かつ、前記誘電体層上に形成された第１撥水層と、を備えたアクティブ基板と、第２基板と、前記第２基板上に形成された第２電極層と、前記第２電極層よりも表面張力が小さく、かつ、前記第２電極層上に形成された第２撥水層と、を備えた共通電極基板と、を含み、前記アクティブ基板と前記共通電極基板とは、前記第１撥水層と前記第２撥水層とが互いに対向するように、シール領域に配置されたシール材を介して、間隙を有して貼り合わされているエレクトロウェッティング装置であって、前記誘電体層及び前記第２電極層の少なくとも一方は、その層上に、前記撥水層が形成された撥水層形成領域に加えてさらに、撥水層非形成領域を有し、前記シール領域は、前記撥水層非形成領域と、平面視において少なくとも一部で重なるように形成されており、前記間隙は、１０〜５００μｍの範囲であることを特徴としている。
【発明の効果】
【００１９】
本開示の一態様によれば、両基板間の密着性に優れるエレクトロウェッティング装置を提供することができる。
【図面の簡単な説明】
【００２０】
【図１】実施形態１に係るエレクトロウェッティング装置の概略構成を示す部分断面図である。
【図２】エレクトロウェッティング装置の製造方法の一例中の一部の工程を示す図である。
【図３】エレクトロウェッティング装置の製造方法の他の一例中の一部の工程を示す図である。
【図４】実施形態２に係るエレクトロウェッティング装置の概略構成を示す部分断面図である。
【図５】実施形態３に係るエレクトロウェッティング装置の概略構成を示す部分断面図である。
【図６】エレクトロウェッティング装置に液滴２２を注入した場合の、液滴２２の形状と、間隙ｄ、撥水層表面に対する液滴の接触角θ、（θ−９０°）×１／２を表すθ’、及び、シール領域の内周端部から撥水層非形成領域の内周端部までの最短距離ａを示す部分断面図である。
【図７】基板上に一様に撥水層が形成された従来のエレクトロウェッティング装置の問題点を説明するための図である。
【発明を実施するための形態】
【００２１】
本開示の実施の形態について図１から図６に基づいて説明すれば、次の通りである。以下、説明の便宜上、特定の実施形態にて説明した構成と同一の機能を有する構成については、同一の符号を付記し、その説明を省略する場合がある。
【００２２】
〔実施形態１〕
本実施形態では、エレクトロウェッティング装置として、薄膜トランジスタ（ＴＦＴ）を使用してアクティブマトリクス配列内で液滴駆動（ＥＷＯＤ；Electrowetting-On-Dielectric（誘電体エレクトロウェッティング））を実施するアクティブマトリクス型誘電体エレクトロウェッティング（Active Matrix Electrowetting-On-Dielectric；ＡＭ−ＥＷＯＤ）装置を例に挙げて説明する。
【００２３】
図１は、本実施形態に係るＡＭ−ＥＷＯＤ装置１００の概略構成を示す部分断面図である。
【００２４】
図１に示されるとおり、本実施形態に係るＡＭ−ＥＷＯＤ装置１００は、第１基板１を含むアクティブ基板１４、第２基板８を含む共通電極基板１５、及び、これらを貼り合わせるシール材５を含んでなる。ここで、シール材５は、アクティブ基板１４と共通電極基板１５との間をセルごとに封止するように、両基板の貼り合わせ面の全縁周部に所定の幅で配設されている。
【００２５】
アクティブ基板１４は、第１基板１と、第１基板１上に形成された薄膜トランジスタ形成層９と、薄膜トランジスタ形成層９上に形成された、薄膜トランジスタのドレイン電極と電気的に接続された第１電極からなる第１電極層２と、第１電極層２を覆うように形成された誘電体層３と、誘電体層３よりも表面張力が小さく、かつ、誘電体層３上に形成された第１撥水層４と、を備えている。
【００２６】
また、誘電体層３は、第１撥水層形成領域及び第１撥水層非形成領域１１を有する。第１撥水層形成領域は、誘電体層３の表面領域において、その上に第１撥水層４が積層される領域である。一方、第１撥水層非形成領域１１は、誘電体層３の表面領域において、その上に撥水層が積層されないか又は積層した撥水層が除去された開口領域であってよい。あるいは、第１撥水層非形成領域１１は、撥水層の一部が局所的表面処理により表面改質され、撥水性が低下した領域であってよい。
【００２７】
一方、共通電極基板１５は、第２基板８と、第２基板８上に形成された共通電極層としての第２電極層７と、第２電極層７よりも表面張力が小さく、かつ、第２電極層７上に形成された第２撥水層６と、を備えている。
【００２８】
また、第２電極層７は、第２撥水層形成領域及び第２撥水層非形成領域１２を有する。第２撥水層形成領域は、第２電極層７の表面領域において、その上に第２撥水層６が積層される領域である。一方、第２撥水層非形成領域１２は、第２電極層７の表面領域において、その上に撥水層が積層されないか又は積層した撥水層が除去された開口領域であってよい。あるいは、第２撥水層非形成領域１２は、撥水層の一部が局所的表面処理により表面改質され、撥水性が低下した領域であってよい。
【００２９】
第１撥水層非形成領域１１及び第２撥水層非形成領域１２は、共に撥水層の開口領域であってよい。あるいは、両者は共に、撥水層の一部が局所的表面処理により表面改質された領域であってよい。あるいは、一方は撥水層の開口領域であり、他方は表面改質された領域であってよい。
【００３０】
アクティブ基板１４と共通電極基板１５との間の間隙のうち、シール材５で封止された基板内側Ｐの間隙には、１又はそれ以上の液滴、及び、非導電性液体としてのオイル等の試薬（いずれも図示せず）が封入される。
【００３１】
共通電極基板１５には、図示しないが、該間隙に試薬を注入する注入口、及び、間隙内の気体を排出する排出口として、１又はそれ以上の貫通穴が形成されていてよい。あるいは、注入口及び排出口は、シール材５に開口部を設けることで形成してもよく、この場合、ＡＭ−ＥＷＯＤ装置の横から試薬を注入することができる。
【００３２】
注入口から基板内側Ｐの間隙内に注入された液滴は、該間隙を流路として、撥水層上を移動する。
【００３３】
アクティブ基板１４を構成する第１基板１としては、例えばガラス基板である。
【００３４】
第１電極層２を構成する第１電極は、ＡＭ（アクティブマトリクス）電極であり、例えばＩＴＯ（酸化インジウムスズ）、ＩＺＯ（酸化インジウム亜鉛）、ＺｎＯ（酸化亜鉛）等の透明酸化物電極やチタン（Ｔｉ）、アルミニウム（Ａｌ）等の金属電極である。第１電極は、Ｍ×Ｎ個（ＭおよびＮは任意の数）がアレイ状に、薄膜トランジスタ形成層９上に形成されている。
【００３５】
誘電体層３は、上記複数の第１電極を覆うように、薄膜トランジスタ形成層９及び第１電極層２上に形成され、第１電極層２を、第１撥水層４から分離する。誘電体層３としては、酸化シリコン、窒化シリコン、酸窒化シリコン、酸化アルミニウム等が用いられ、プラズマ化学気相成長（ＣＶＤ：Chemical Vapor Deposition）法やＡＬＤ（Atomic Layer Deposition）法等を用いて形成することができる。
【００３６】
第１撥水層４は、撥水性材料を含む溶液（希釈液）を、浸漬塗布、スプレー塗布、スピン塗布、バーコーティング、印刷塗布等の慣用の方法を用いて塗布し、成膜することにより形成することができる。
【００３７】
第１撥水層４はまた、物理的気相成長（ＰＶＤ：Physical Vapor Deposition）法、例えばスパッタリング法等、又は、化学気相成長（ＣＶＤ）法、例えばプラズマＣＶＤ法等の慣用の薄膜形成方法によって、撥水膜を形成可能なターゲット又は原料ガスを用いて、誘電体層上に薄膜を成膜することによって形成することもできる。
【００３８】
撥水性材料としては、高撥水性のフッ素樹脂を用いることができ、このようなフッ素樹脂としては、パーフルオロアモルファス樹脂であるＡＧＣ旭硝子株式会社製のサイトップ（登録商標）、株式会社ハーベス製デュラサーフ（登録商標）、ダイキン工業株式会社製オプツール（登録商標）等が挙げられる。
【００３９】
誘電体層３の第１撥水層非形成領域１１は、例えば、リストオフ又はマスキング等により形成することができる。図２の（ａ）に示されるとおり、第１基板上に誘電体層を設けた下側基板２０上に、スクリーン印刷又はグラビア印刷等によりレジスト１７をパターニングするか又はマスキングし、次いで、（ｂ）に示されるとおり、浸漬塗布等により撥水層４を積層し、次いで、（ｃ）に示されるとおり、レジスト１７又はマスクを除去することにより、撥水層の開口領域として、第１撥水層非形成領域１１を形成することができる。
【００４０】
第１撥水層非形成領域１１はまた、浸漬塗布等により誘電体層の全面に積層した撥水層４を、局所的に除去することによっても形成することができる。図３の（ａ）に示されるとおり、第１基板上に誘電体層を設けた下側基板２０の全面に撥水層４を積層し、次いで、（ｂ）に示されるとおり、フォトリソグラフィ等の各種リソグラフィ技術によってドライエッチングマスク１８をパターニングし、次いで、（ｃ）に示されるとおり、ドライエッチングにより撥水層を局所的に除去し、次いで、（ｄ）に示されるとおり、ウェットエッチングによりドライエッチングマスク１８を除去することにより、撥水層の開口領域として、第１撥水層非形成領域１１を形成することができる。撥水層を局所的に除去する手段としては、ドライエッチングに限らず、レーザーによる除去や、サンドブラスト、ドライアイススノー等を用いるブラスト処理であってもよい。あるいは、描画システムと機械加工等を組み合わせることにより、撥水層を局所的に除去してもよい。撥水層は、その下層である誘電体層が露出するまで完全に除去されてもよい。あるいは、撥水性能が低下して後述のシール材５との密着性が向上する程度に、部分的に除去されるものであってもよい。例えば、第１撥水層非形成領域１１は、誘電体層の全面に積層した撥水層の表面に対し、局所的に、プラズマ処理、紫外線照射等の表面処理を行い、撥水性能を低下させることによっても形成することができる。
【００４１】
共通電極基板１５を構成する第２基板８としては、上述の第１基板１と同様であってよく、例えば、ガラス基板である。
【００４２】
第２電極層７を構成する第２電極としては、例えばＩＴＯ、ＩＺＯ、ＺｎＯ等の透明酸化物電極やチタン（Ｔｉ）、アルミニウム（Ａｌ）等の金属電極である。
【００４３】
第２撥水層６は、上述の第１撥水層４と同様の撥水性材料を用いて、同様の成膜方法により形成することができる。
【００４４】
第２電極層７の第２撥水層非形成領域１２は、上述の第１撥水層非形成領域１１と同様の方法により形成することができる。
【００４５】
液滴としては、イオン性液体または極性液体等の、導電性液体が使用され、例えば、水、電解液（電解質の水溶液）、アルコール類、各種イオン性液体等の液体を用いることができる。液滴の一例としては、例えば、全血検体、細菌性細胞懸濁液、タンパク質あるいは抗体溶液、および種々の緩衝液、等が挙げられる。
【００４６】
また、液滴が移動する流路内には、液滴と混和されない非導電性液体としてのオイルが注入されてもよい。例えば、流路内の液滴によって占有されない容積は、オイルで満たされていてもよい。
【００４７】
なお、非導電性液体としては、液滴よりも表面張力が小さい、無極性液体（非イオン性液体）を用いることができ、非導電性液体の一例としては、例えば、デカン、ドデカン、ヘキサデカン、ウンデカン等の炭化水素系溶媒（低分子炭化水素系溶媒）、シリコーンオイル等のオイル、フルオロカーボン系溶媒などが挙げられる。シリコーンオイルとしては、ジメチルポリシロキサン等が挙げられる。なお、非導電性液体は、一種類のみを使用してもよく、適宜複数種類を混合して用いてもよい。
【００４８】
アクティブ基板１４と共通電極基板１５とは、第１撥水層４と第２撥水層６とが互いに対向するように、ディスペンサを使用してシール領域に描画されたシール材５を介して、間隙を有して貼り合わされている。ここで、シール領域とは、アクティブ基板１４及び共通電極基板１５のそれぞれと、シール材とが接触する領域を意味する。
【００４９】
アクティブ基板１４と共通電極基板１５とを貼り合わせるには、まず、これらのうちのいずれか一方の基板のシール領域上に、ディスペンサを使用してシール材５を描画する。シール材５は、後の工程によって分断されるセルの外縁の全周に沿って描画される。次いで、他方の基板のシール領域とシール材５とを位置合わせし、シール材５との貼り合せを行う。
【００５０】
このとき、アクティブ基板と共通電極基板との間の間隙（セルギャップ）を確保するため、必要に応じて、プラスチックビーズ又はガラスビーズ等のスペーサービーズをシール材５に混入する。間隙の厚さ、すなわち、両基板間の距離は、例えば１０〜５００μｍであり、好ましくは６０〜４３０μｍであり、より好ましくは１１０〜３８０μｍであり、さらに好ましくは２１０〜２７０μｍであり、本実施形態においては２５０μｍである。間隙の厚さがこの範囲であることにより、エレクトロウェッティング装置として、一定量の試薬をセルに注入することにより、液滴を良好に動作させることができる。
【００５１】
貼り合せ後、両基板に対して所定の力をかけながらアニール処理を行うことにより、シール材５を硬化させる。以上により、均一なセルギャップを確保しつつ、アクティブ基板と共通電極基板とを貼り合せることが可能である。シール材５は、アクティブ基板と共通電極基板との間をセルごとに封止するように、セルの外縁全周に、所定の幅で配されている。
【００５２】
本実施形態に係るＡＭ−ＥＷＯＤ装置１００において、第１撥水層非形成領域１１及び第２撥水層非形成領域１２が、両基板の貼り合わせ面の全周縁部に所定の幅で配されるシール領域と同様に、全周縁部に所定の幅で配されており、各撥水層非形成領域とシール領域とは、全周にわたって、所定の幅で重なっている。なお、第１及び第２撥水層非形成領域は、いずれか一方のみが形成されていてもよい。
【００５３】
撥水層非形成領域においては、撥水層よりも表面張力が大きい下層（誘電体層又は第２電極層）が露出しているか、又は、撥水層の撥水性能が低下して表面張力が増大している。すなわち、シール材５と撥水層非形成領域との接触角は、シール材５と第１撥水層４又は第２撥水層６との接触角より小さい。
【００５４】
したがって、撥水層非形成領域とシール領域とが重なる部分においては、各基板とシール材との強固な密着が得られ、十分なシール強度が得られる。これにより、両基板間の密着性に優れるＡＭ−ＥＷＯＤ装置を製造することができ、間隙内に封止された流体が漏れ出す等の問題を防ぐことができる。なお、撥水層非形成領域の幅とは、セルの外縁全周に配される撥水層非形成領域の外周端部（すなわち、基板外側Ｑ方向に位置する端部）の１点から内周端部（すなわち、基板内側Ｐ（流路側）方向に位置する端部）までの最短距離を意味する。
【００５５】
本実施形態に係るＡＭ−ＥＷＯＤ装置１００においては、図１に示されるとおり、シール材５とアクティブ基板１４とが接触するシール領域は、アクティブ基板１４の第１撥水層非形成領域１１内に位置しており、誘電体層３上の撥水層形成領域と撥水層非形成領域１１との境界を跨がない。一方、シール材５と共通電極基板１５とが接触するシール領域は、撥水層形成領域と撥水層非形成領域１２との境界を跨ぐように、すなわち、共通電極基板１５の第２撥水層非形成領域１２を覆うように形成されている。
【００５６】
しかしながら、シール領域と撥水層非形成領域との位置関係は、上記の構成に限定されることはなく、シール領域は、撥水層形成領域と撥水層非形成領域との全ての境界を跨ぐように、両撥水層非形成領域を覆うように形成されていてよい。あるいは、シール領域は、撥水層形成領域と撥水層非形成領域との全ての境界を跨がないように、両撥水層非形成領域内に形成されていてよい。あるいは、シール領域は、撥水層形成領域と撥水層非形成領域との一部の境界を跨ぎ、残りの境界を跨がないように、撥水層非形成領域と一部で重なるように形成されていてよい。
【００５７】
第１及び第２撥水層非形成領域のそれぞれとシール領域との重なり部分の幅は、各基板とシール材との密着力を確保できる範囲であれば特に限定されない。しかしながら、十分に高い密着力を発揮させるために、重なり部分の最小幅は、０．５ｍｍ以上であることが好ましく、１．０ｍｍ以上であることがより好ましく、１．５ｍｍ以上であることがさらに好ましい。
【００５８】
シール領域の幅は、撥水層非形成領域との重なり部分が十分な幅をもち、且つ、セル内の液滴の動作領域を十分に確保できる範囲であれば特に限定されない。
【００５９】
各撥水層非形成領域の幅は、シール領域との重なり部分が十分な幅をもち、且つ、セル内の液滴の動作領域を十分に確保できる範囲であれば特に限定されない。
【００６０】
特に、図１において第１撥水層非形成領域１１とシール領域との位置関係にみられるように、シール領域の内周端部が、撥水層非形成領域の領域内に位置する場合は、該内周端部から、撥水層非形成領域の内周端部までの最短距離ａが大きすぎると、セル内の液滴の動作領域が狭まるため好ましくない。すなわち、液滴の動作領域は、撥水層が設けられている領域上であるため、セル内の液滴動作領域を最大限に確保するためには、上記ａが小さいことが好ましい。液滴が表面張力の大きい撥水層非形成領域に接触すると、表面張力のより小さい撥水層上に移動することは困難である。
【００６１】
一方で、液滴がシール材５の側壁と接触するのを防ぐために、厳密には、液滴の動作領域とシール領域とは隣接せず、両領域間には若干の隙間が存在し得る。したがって、シール領域の内周端部から所定の幅ａの分だけ、撥水層非形成領域が基板内側に向けて広がっている場合であっても、この幅ａが上記隙間の幅より小さい限り、液滴の動作領域への影響はない。
【００６２】
すなわち、シール領域の内周端部から撥水層非形成領域の内周端部までの最短距離ａは、液滴の動作領域とシール領域との間の隙間の幅より小さいことが好ましい。
【００６３】
この点について、図６を用いて以下に説明する。
【００６４】
図６は、エレクトロウェッティング装置に液滴２２を注入した場合の、液滴２２の形状と、セルギャップｄ、撥水層表面に対する液滴の接触角θ、（θ−９０°）×１／２を表すθ’、及び、シール領域の内周端部から撥水層非形成領域の内周端部までの最短距離ａを示す部分断面図である。
【００６５】
説明の便宜上、図６は基板内部の層構成を簡略化しており、第１基板１、第１電極層２、誘電体層３及び薄膜トランジスタ形成層９を合わせて、下側基板２０として図示する。同様に、第２基板８及び第２電極層７を合わせて、上側基板２１として図示する。
【００６６】
図６では、下側基板２０及び上側基板２１において、撥水層非形成領域が基板内側に広がっている。
【００６７】
セル内の液滴２２は、図６に示されるような形状をしており、第１撥水層４及び第２撥水層６が設けられている領域内を移動することができる。しかしながら、厳密には、液滴２２とシール材５の側壁とが接触しないように、液滴の動作領域とシール領域との間には若干の隙間が存在する。
【００６８】
この隙間の幅ｂは、セルギャップｄ、及び、撥水層表面に対する液滴の接触角θを用いて、下記式（１）により近似される。
【００６９】
【数１】
2019061037.tif 000003
【００７０】
式中、ｄはセルギャップであり、θは撥水層表面に対する液滴の接触角である。
【００７１】
したがって、シール領域の内周端部から撥水層非形成領域の内周端部までの最短距離ａの好ましい範囲は、下記式（２）により表される。
【００７２】
【数２】
2019061037.tif 000004
【００７３】
シール領域の内周端部から撥水層非形成領域の内周端部までの最短距離ａが、上記式（２）の範囲であれば、液滴の動作領域への実質的な影響がなく、セル内の液滴動作領域を最大限に確保することができる。
【００７４】
エレクトロウェッティング装置のセルギャップｄは、例えば１０〜５００μｍであり、好ましくは６０〜４３０μｍであり、より好ましくは１１０〜３８０μｍであり、さらに好ましくは２１０〜２７０μｍである。一方、図６のように撥水層を有する上下基板に挟まれた液滴の疑似的な接触角θは、例えば１００〜１６０°であり、好ましくは１１５〜１５５°であり、より好ましくは１３０〜１５０°である。したがって、セルギャップｄと接触角θとの組み合わせから、上記隙間の幅ｂを求めると、貼り合わせ面の全周にわたって、シール領域の内周端部から撥水層非形成領域の内周端部までの最短距離ａは、例えば、１５０μｍ以下であることが好ましく、より好ましくは１００μｍ以下であり、さらに好ましくは５０μｍ以下である。
【００７５】
一方、図１において第２撥水層非形成領域１２とシール領域との位置関係にみられるように、シール領域の内周端部が、撥水層非形成領域からはみ出て位置する場合は、該内周端部から、撥水層非形成領域の内周端部までのはみ出し幅が大きすぎると、セル内の液滴の動作領域が狭まるため好ましくない。したがって、シール領域の内周端部から、撥水層非形成領域の内周端部までの最短距離（はみ出し幅）は、貼り合わせ面の全周にわたって、例えば、１５０μｍ以下であることが好ましく、より好ましくは１００μｍ以下であり、さらに好ましくは５０μｍ以下である。
【００７６】
本実施形態によれば、撥水層非形成領域とシール領域とが重なる部分において各基板とシール材との強固な密着が得られるため、間隙内に封止された流体が漏れ出す等の問題を防ぐことができる。
【００７７】
また、エレクトロウェッティング装置は、セルギャップが大きいために、液晶表示装置に比してより多量のシール材を要する。したがって、シール材を配するシール領域のずれが生じやすい。しかしながら、本実施形態によれば、第１撥水層非形成領域及び第２撥水層非形成領域がそれぞれ、シール領域と少なくとも一部で重なっていればよく、これらを一致させるための精確な位置合わせを行わずとも、基板とシール材との高い密着性を確保することができる。
【００７８】
さらに、上記と同様の理由から、本実施形態によれば、撥水層非形成領域は、多少の誤差をもって形成されてよい。そのため、撥水層非形成領域の形成には、比較的高精度な位置合わせを可能にするフォトリソグラフィ以外の方法も使用することができる。例えば、本実施形態においては、より簡便な、レーザー、サンドブラスト、ドライアイススノー等や、局所的プラズマ処理、紫外線照射等の表面処理によっても、撥水層非形成領域を形成することができる。
【００７９】
〔実施形態２〕
次に、図４に基づいて、本開示の実施形態２について説明する。
【００８０】
本実施形態においては、シール領域ｇと、第１撥水層非形成領域１１及び第２撥水層非形成領域１２のそれぞれとの位置関係において実施形態１と異なり、その他の点については実施形態１において説明したとおりである。
【００８１】
説明の便宜上、図４は基板内部の層構成を簡略化しており、第１基板１、第１電極層２、誘電体層３及び薄膜トランジスタ形成層９を合わせて、下側基板２０として図示する。同様に、第２基板８及び第２電極層７を合わせて、上側基板２１として図示する。また、第１撥水層４、シール材５、第２撥水層６、第１撥水層非形成領域１１及び第２撥水層非形成領域１２については、実施形態１の図１と同じ符号を付してある。これらの部材及び領域はそれぞれ、実施形態１と同じ構成を有するため、その説明を省略する。
【００８２】
本実施形態において、図４に示されるとおり、シール材５と下側基板２０とが接触するシール領域ｇは、下側基板の第１撥水層形成領域と第１撥水層非形成領域１１との境界のうち、基板内側Ｐ方向に位置する境界を跨がず、基板外側Ｑ方向に位置する境界を跨ぎ、第１撥水層非形成領域１１と一部で重なるように形成されている。
【００８３】
一方、シール材５と上側基板２１とが接触するシール領域ｇは、上側基板の第２撥水層形成領域と第２撥水層非形成領域１２との境界のうち、基板外側Ｑ方向に位置する境界を跨がず、基板内側Ｐ方向に位置する境界を跨ぎ、第２撥水層非形成領域１２と一部で重なるように形成されている。
【００８４】
本実施形態によれば、下側基板２０の第１撥水層非形成領域１１と、上側基板２１の第２撥水層非形成領域１２とは、それぞれがシール領域ｇと一部で重なっていればよく、該領域１１と領域１２とは、平面視において重なっていても重なっていなくてもよい。したがって、両基板を貼り合わせる工程においては、厳密な位置合わせを行わずともよく、両基板を高いシール強度で貼り合わせることができる。
【００８５】
〔実施形態３〕
次に、図５に基づいて、本開示の実施形態３について説明する。
【００８６】
本実施形態において、シール領域ｇと、第１撥水層非形成領域１１及び第２撥水層非形成領域１２のそれぞれとの位置関係において実施形態１と異なり、その他の点については実施形態１において説明したとおりである。
【００８７】
説明の便宜上、図５は基板内部の層構成を簡略化しており、第１基板１、第１電極層２、誘電体層３及び薄膜トランジスタ形成層９を合わせて、下側基板２０として図示する。同様に、第２基板８及び第２電極層７を合わせて、上側基板２１として図示する。また、第１撥水層４、シール材５、第２撥水層６、第１撥水層非形成領域１１及び第２撥水層非形成領域１２については、実施形態１の図１と同じ符号を付してある。これらの部材及び領域はそれぞれ、実施形態１と同じ構成を有するため、その説明を省略する。
【００８８】
本実施形態において、図５に示されるとおり、シール材５と下側基板２０とが接触するシール領域ｇは、下側基板の第１撥水層形成領域と第１撥水層非形成領域１１との境界のうち、基板内側Ｐ方向に位置する境界を跨がず、基板外側Ｑ方向に位置する境界を跨ぎ、第１撥水層非形成領域１１と一部で重なるように形成されている。
【００８９】
一方、シール材５と上側基板２１とが接触するシール領域ｇは、上側基板の第２撥水層非形成領域１２と一致している。
【００９０】
本実施形態のエレクトロウェッティング装置は、例えば、上側基板２１の第２撥水層非形成領域１２上にシール材５を描画し、次いで、下側基板２０を貼り合わせることにより好適に製造され得る。下側基板２０を貼り合わせる際に、その厳密な位置合わせを行わずとも、両基板を高いシール強度で貼り合わせることができる。
【００９１】
〔まとめ〕
本開示の態様１に係るエレクトロウェッティング装置は、第１基板（１）と、前記第１基板上に形成された第１電極層（２）と、前記第１電極層を覆うように形成された誘電体層（３）と、前記誘電体層よりも表面張力が小さく、かつ、前記誘電体層上に形成された第１撥水層（４）と、を備えたアクティブ基板（１４）と、第２基板（８）と、前記第２基板上に形成された第２電極層（７）と、前記第２電極層よりも表面張力が小さく、かつ、前記第２電極層上に形成された第２撥水層（６）と、を備えた共通電極基板（１５）と、を含み、前記アクティブ基板と前記共通電極基板とは、前記第１撥水層と前記第２撥水層とが互いに対向するように、シール領域に配置されたシール材（５）を介して、間隙を有して貼り合わされているエレクトロウェッティング装置（１００）であって、前記誘電体層及び前記第２電極層の少なくとも一方は、その層上に、前記撥水層が形成された撥水層形成領域に加えてさらに、撥水層非形成領域を有し、前記シール領域は、前記撥水層非形成領域と、平面視において少なくとも一部で重なるように形成されており、前記間隙は、１０〜５００μｍの範囲であることを特徴としている。
【００９２】
上記構成によれば、精確な位置合わせを行わずとも、撥水層非形成領域とシール領域とが重なる部分において基板とシール材との強固な密着が得られる。
【００９３】
本開示の態様２に係るエレクトロウェッティング装置は、前記態様１において、前記撥水層非形成領域は、前記撥水層の開口領域であることが好ましい。
【００９４】
上記構成によれば、基板とシール材との密着特性をさらに良好に維持することができる。
【００９５】
本開示の態様３に係るエレクトロウェッティング装置は、前記態様１において、前記撥水層非形成領域は、前記撥水層の一部が、局所的表面処理により表面改質された領域であることが好ましい。
【００９６】
上記構成によれば、簡便な表面処理方法によって形成された撥水層非形成領域であっても、良好な密着特性を確保することができる。
【００９７】
本開示の態様４に係るエレクトロウェッティング装置は、前記態様１において、前記誘電体層及び前記第２電極層のいずれも、その層上に撥水層非形成領域を有し、前記誘電体層上の第１撥水層非形成領域と、前記第２電極層上の第２撥水層非形成領域とのいずれか一方は、撥水層の一部が局所的表面処理により表面改質された領域であり、他方は、撥水層の開口領域であることが好ましい。
【００９８】
上記構成によれば、所望の密着特性や位置精度に応じて、多彩なバリエーションが可能である。
【００９９】
本開示の態様５に係るエレクトロウェッティング装置は、前記態様１〜４のいずれかにおいて、前記シール領域は、前記アクティブ基板及び前記共通電極基板の貼り合わせ面の全周縁部に配設されており、前記撥水層非形成領域は、前記アクティブ基板及び前記共通電極基板の少なくとも一方の貼り合わせ面の全周縁部に配設されており、前記シール領域の基板内側方向に位置する端部が、前記撥水層非形成領域の基板内側方向に位置する端部よりも、基板外側に位置し、前記貼り合わせ面の全周にわたって、前記シール領域の基板内側方向に位置する端部から、前記撥水層非形成領域の基板内側方向に位置する端部までの最短距離ａ-が、１５０μｍ以下であることが好ましい。
【０１００】
上記構成によれば、基板とシール材との密着特性を良好に維持できると共に、セル内の液滴動作領域を最大限に確保することができる。
【０１０１】
本開示の態様６に係るエレクトロウェッティング装置は、前記態様１〜５のいずれかにおいて、前記シール材には、少なくとも１つの開口部が設けられていることが好ましい。
【０１０２】
上記構成によれば、エレクトロウェッティング装置の横から試薬を注入することができる。
【０１０３】
本開示の態様７に係るエレクトロウェッティング装置の製造方法は、第１基板上に第１電極層を形成する工程と、前記第１電極層を覆う誘電体層を形成する工程と、前記誘電体層上に前記誘電体層よりも表面張力が小さい第１撥水層を形成する工程と、を含むアクティブ基板の形成工程と、第２基板上に第２電極層を形成する工程と、前記第２電極層上に前記第２電極層よりも表面張力が小さい第２撥水層を形成する工程と、を含む共通電極基板の形成工程と、前記アクティブ基板と前記共通電極基板とを、間隙を有し、かつ、前記第１撥水層と前記第２撥水層とが互いに対向するように、シール領域に配置されたシール材を介して、貼り合わせる工程と、を含むエレクトロウェッティング装置の製造方法であって、前記誘電体層及び前記第２電極層の少なくとも一方に、前記撥水層が形成されていない撥水層非形成領域を形成する工程をさらに含み、前記貼り合わせる工程においては、前記シール領域が、前記撥水層非形成領域と、平面視において少なくとも一部で重なるように前記シール領域を形成し、且つ、前記間隙が、１０〜５００μｍの範囲となるように貼り合わせることを特徴としている。
【０１０４】
上記構成によれば、基板とシール材とが強固に密着したエレクトロウェッティング装置を、高い歩留りで製造することができる。
【０１０５】
本開示の態様８に係るエレクトロウェッティング装置の製造方法は、前記態様７において、前記誘電体層及び前記第２電極層の少なくとも一方に撥水層非形成領域を形成する工程は、レジスト膜（１７）を所定パターンに形成する第１工程と、前記レジスト膜を覆うように前記撥水層を形成する第２工程と、前記レジスト膜と前記レジスト膜上に形成された前記撥水層とを共に剥離する第３工程と、を含む方法であってもよい。
【０１０６】
上記方法によれば、剥離工程を用いて、上記撥水層非形成領域を形成するエレクトロウェッティング装置の製造方法を実現できる。
【０１０７】
本開示の態様９に係るエレクトロウェッティング装置の製造方法は、前記態様７において、前記誘電体層及び前記第２電極層の少なくとも一方に撥水層非形成領域を形成する工程は、前記撥水層を形成する第１工程と、前記撥水層上にレジスト膜（ドライエッチングマスク１８）を所定パターンで形成する第２工程と、前記レジスト膜をマスクとして、ドライエッチングを行い、前記撥水層を除去して撥水層非形成領域を形成する第３工程と、前記撥水層上のレジスト膜を剥離する第４工程と、を含む方法であってよい。
【０１０８】
上記方法によれば、ドライエッチングを行い、上記撥水層非形成領域を形成するエレクトロウェッティング装置の製造方法を実現できる。
【０１０９】
〔付記事項〕
本開示は上述した各実施形態に限定されるものではなく、請求項に示した範囲で種々の変更が可能であり、異なる実施形態にそれぞれ開示された技術的手段を適宜組み合わせて得られる実施形態についても本開示の技術的範囲に含まれる。さらに、各実施形態にそれぞれ開示された技術的手段を組み合わせることにより、新しい技術的特徴を形成することができる。
【符号の説明】
【０１１０】
１                第１基板
２                第１電極層
３                誘電体層
４                第１撥水層
５                シール材
６                第２撥水層
７                第２電極層
８                第２基板
９                薄膜トランジスタ形成層
１１              第１撥水層非形成領域
１２              第２撥水層非形成領域
１４              アクティブ基板
１５              共通電極基板
１７              レジスト
１８              ドライエッチングマスク
２０              下側基板
２１              上側基板
２２              液滴
１００、１００Ｖ  エレクトロウェッティング装置
【図１】
2019061037.tif 000005
【図２】
2019061037.tif 000006
【図３】
2019061037.tif 000007
【図４】
2019061037.tif 000008
【図５】
2019061037.tif 000009
【図６】
2019061037.tif 000010
【図７】
2019061037.tif 000011